(57)【特許請求の範囲】
【請求項１】
上端が開口し鉛直方向に延びる略円筒形の直胴部、湾曲した底部、及び前記直胴部と前記底部とを連結し且つ前記底部よりも曲率が大きいコーナー部を備えるシリカガラスルツボであって、
前記シリカガラスルツボは、内側に透明層、及びその外側に気泡層を備え、
前記透明層の内表面側に圧縮応力が残留する圧縮応力層と、
前記圧縮応力層と０．１７ＭＰａ／ｍｍ以上、１．５ＭＰａ／ｍｍ以下の応力変化率で隣接している、引張応力が残留する引張応力層と、
を備えることを特徴とするシリコン単結晶引き上げ用シリカガラスルツボ。
【請求項２】
シリカガラスルツボ製造用回転モールドに天然シリカ粉を供給し、前記シリカガラスルツボ製造用回転モールドの内面に前記天然シリカ粉の層を形成する工程、
ラマン測定法で求められる下記式（１）を満たす合成シリカ粉を前記天然シリカ粉の層の内側に堆積する工程、及び
前記天然シリカ粉および前記合成シリカ粉にアーク放電する工程を備えることを特徴とする請求項１記載のシリコン単結晶引き上げ用シリカガラスルツボの製造方法。
０．８≦Ｒ≦１．０  ・・・（１）
式（１）中、強度比Ｒ＝（Ｉ１＋Ｉ２）／Ｉ０
Ｉ１＝ラマンシフト４９２ｃｍ−１バンドのピーク強度
Ｉ２＝ラマンシフト６０６ｃｍ−１バンドのピーク強度
Ｉ０＝ラマンシフト８００ｃｍ−１バンドのピーク強度
【請求項３】
前記アーク放電後、前記モールドの内部に冷却ガスを導入する工程を更に備える請求項２記載のシリコン単結晶引き上げ用シリカガラスルツボの製造方法。
【請求項４】
前記合成シリカ粉の円形度が０．７３以上１．０以下である請求項２または３記載のシリコン単結晶引き上げ用シリカガラスルツボの製造方法。
【請求項５】
前記合成シリカ粉は、平均粒径が８０μｍ以上、１６０μｍ以下、タップ嵩密度が１．３５ｇ／ｃｍ３以上、１．４４ｇ／ｃｍ３以下、及び比表面積が０．０２６ｍ２／ｇ以上、０．０４５ｍ２／ｇ以下である請求項２ないし４いずれか記載のシリコン単結晶引き上げ用シリカガラスルツボの製造方法。
【発明の詳細な説明】
【技術分野】
【０００１】
本発明は、半導体材料となるシリコン単結晶の引き上げに用いるシリカガラスルツボに関する。
【背景技術】
【０００２】
半導体材料となるシリコン単結晶は、シリカガラスルツボ内にてポリシリコンを外側のカーボンヒーターを用いて温度約１４５０〜１６００℃まで加熱して、最近では減圧化でチョクラルスキー法（ＣＺ法）により引き上げることで製造される。フラッシュメモリやＤＲＡＭの低価格化が急速に進み、その要求に答える目的でシリコン単結晶の直径は、現在主流の３００ｍｍΦから、大型サイズである４００〜４５０ｍｍΦにシフトしている。それに伴って、直径の大きなシリコン単結晶の製造を可能とするために、シリカガラスルツボの口径も約６００ｍｍから７００ｍｍ以上の大口径サイズにシフトしている。シリカガラスルツボの口径が大きくなるにつれて、シリカガラスルツボの外側に配置されるヒーターからシリコン単結晶の中心までの距離が遠くなる。例えば、口径が約６００ｍｍから７００ｍｍにシフトすると、ヒーターから単結晶の中心までは、５０ｍｍ以上遠くなる。加えて、約１４２０℃のシリコン融液の量もシリカガラスルツボの口径が大きくなるにつれて増加する。例えば、直径約１０００ｍｍのルツボは、重量が約１２０ｋｇというシリカガラス製の容器であり、そこに収容されるシリコン融液の質量は９００ｋｇ以上である。つまり、シリコン単結晶の引き上げ時には、約１４２０℃のシリコン融液が９００ｋｇ以上もルツボに収容されることになる。【０００３】
ヒーターからシリコン単結晶の中心までの距離の増加と、カーボンヒーター温度約１４５０〜１６００℃まで熔融させるポリシリコンの量の増加は、シリカガラスルツボにかかる温度の高温化と引き上げ時間の長時間化をまねいている。例えば、シリカガラスの軟化点は、１２００〜１３００℃程度であるのに対し、シリコン単結晶の引き上げ温度は、約１４２０℃であり、シリカガラスの軟化点を超える非常に高い温度で単結晶引き上げを行なっている。シリカガラスルツボは、カーボンサセプターによって保持されている。カーボンサセプターがなければ、自重でシリカガラスルツボが座屈を起こしたり、内倒れを起こすような変形を起こす。また、引き上げ時間は、２週間以上にもなることがある。このような長時間の高温の環境下では、シリカガラスルツボが変形するなどの問題が生じる。通常、シリカガラスルツボは１回のＣＺ単結晶引上げ終了後、廃棄される。【０００４】
特許文献１には、ルツボの内面及び外面に結晶化ガラス層を形成させて、ルツボの高熱耐性を強化し、長時間のシリコン単結晶引き上げにおける変形が生じない高強度石英ガラスルツボが開示されている。【０００５】
特許文献２には、ルツボの外面から内面にかけて濃度が減少するように、結晶化促進剤としてのＡｌを含有させ、単結晶のＡｌ汚染を防ぎつつ高熱時におけるルツボの変形を抑制する石英ガラスルツボが開示されている。
【先行技術文献】
【特許文献】
【０００６】
【特許文献１】特開平１０−２０３８９３
【特許文献２】特開２０００−２４７７７８
【発明の概要】
【発明が解決しようとする課題】
【０００７】
しかしながら、特許文献１の方法では、ＣＺ単結晶引上げ中に結晶化ガラス層を均一に形成するのが困難であるため、結晶化ガラス層の結晶化度及び厚さが不均一となり、強度ムラがルツボに発生することがある。この結果として、シリコン単結晶の引き上げ中にルツボの形状が座屈を起こしたり、内倒れを起こしたりする。特に、大型のシリカガラスルツボでは、結晶化ガラス層の形成に時間がかかり、均一な層形成が困難である。また、結晶化ガラス層の形成は、ルツボ製造後に行なうため製造時間とコストが増加する問題がある。【０００８】
特許文献２のルツボでは、ルツボ外表面側の耐久性が向上するだけで、ルツボ内表面側の耐久性は向上しておらず、長時間のシリコン単結晶引き上げにおいて、ルツボ内表面側に座屈や内倒れが生じることがある。また、ルツボ内表面側のＡｌは、低濃度であるが、シリコン単結晶への汚染を実質的に防ぐことは難しい。【０００９】
従って、先行技術にかかる強化シリカガラスルツボでは、シリコン単結晶の引き上げ中のシリカガラスルツボの座屈や内倒れを抑制し、シリコン単結晶の歩留まりの低下を防ぐことは難しくなっている。従来は、内表面の残留圧縮応力又は引張応力の界面が明確であり、ＣＺ単結晶引上げ中に内部残留応力の構造再配列を考慮していない。【００１０】
本発明は、このような事情に鑑みてなされたものであり、長時間の高温条件下で使用しても、座屈や内倒れの変形が抑制されるシリカガラスルツボとその製造方法を提供することを目的とする。
【課題を解決するための手段】
【００１１】
以上の目的を達成するために、本発明者らは、鋭意研究を重ねた結果、内側に透明層、及びその外側に気泡層を備え、前記透明層を、圧縮応力から引張応力へ、内側から外側に緩やかに残留する応力変化させることによって、長時間の高温条件下でシリカガラスルツボを使用しても、変形が抑制されることを見出した。すなわち、本発明は、上端が開口し鉛直方向に延びる略円筒形の直胴部、湾曲した底部、及び前記直胴部と前記底部とを連結し且つ前記底部よりも曲率が大きいコーナー部を備えるシリカガラスルツボであって、前記シリカガラスルツボは、内側に透明層、及びその外側に気泡層を備え、前記透明層の内表面側に圧縮応力が残留する圧縮応力層と、前記圧縮応力層と緩やかな応力変化率で隣接している、引張応力が残留する引張応力層とを備えるシリコン単結晶引き上げ用シリカガラスルツボである。【００１２】
本発明者らは、シリカガラスルツボをＣＺ単結晶引上げ過程でシリカガラスを結晶化させるのではなく、シリカガラスルツボを製造する際の原料の合成シリカ粉の構造を変化させて、上記特許文献１及び２などの問題点を回避する強化シリカガラスルツボの研究を行った。その結果、特にＳｉ−Ｏ−Ｓｉ結合（シロキサン結合）と平均粒径を特定した合成シリカ粉を使用して製造したシリカガラスルツボの透明層には、圧縮応力と引張応力が残留することが明らかとなった。更に、合成シリカ粉におけるラマンシフトで観察される特定の範囲内にある場合は、圧縮応力と引張応力が緩やかな応力変化率で隣接していることが明らかとなった。また更に、圧縮と引張の応力を透明層に備えるシリカガラスルツボは、シリコン単結晶の引き上げ中に座屈や内倒れが見られないという効果を示すことが明らかになった。透明層に圧縮応力と引張応力が緩やかに傾斜を持って残留するシリカガラスルツボはこれまでに報告がなく、またその効果についてもこれまで報告や示唆がない。【００１３】
かかる合成シリカ粉を回転可能なカーボンモールドに堆積させて熔融することによりシリカガラスルツボを製造する（回転モールド法）と、シリカ粉が均一に熔融されるため、大型のルツボであっても透明層の応力分布が均一となり、強度ムラが生じない。従って、本発明に係るシリカガラスルツボは、上記特許文献１に記載されているシリカガラスルツボとは異なり、均一に強化される。更に、本発明に係るシリカガラスルツボは、上記特許文献２のような結晶化促進剤を使用しないため、促進剤によるシリコン単結晶の汚染を防ぐことができる。【００１４】
また、本発明は、シリカガラスルツボ製造用回転モールドに天然シリカ粉を供給し、前記シリカガラスルツボ製造用回転モールドの内面に前記天然シリカ粉の層を形成する工程、ラマン測定法で求められる下記式（１）を満たす合成シリカ粉を前記天然シリカ粉の層の内側に堆積する工程、及び前記天然シリカ粉および前記合成シリカ粉にアーク放電する工程を備える前記シリコン単結晶引き上げ用シリカガラスルツボの製造方法である。【００１５】
０．８≦Ｒ≦１．０  ・・・（１）
式（１）中、強度比Ｒ＝（Ｉ１＋Ｉ２）／Ｉ０
Ｉ１＝ラマンシフト４９２ｃｍ−１バンドのピーク強度
Ｉ２＝ラマンシフト６０６ｃｍ−１バンドのピーク強度
Ｉ０＝ラマンシフト８００ｃｍ−１バンドのピーク強度【００１６】
本発明に係るシリカガラスルツボの製造方法によれは、上記特許文献１のような、ルツボ製造後の強化処理を必要としないため、製造時間とコストを抑えることができる。更には上記特許文献２のように、結晶化促進剤を使用せずに長時間の高温条件に耐久性のあるシリカガラスルツボを製造することができる。このように、熔融前の合成シリカ粉の上記強度比の範囲内にすることで、透明層において圧縮応力と引張応力が緩やかな応力変化率で隣接しているシリカガラスルツボが製造できることは、これまで報告がない。
【発明の効果】
【００１７】
以上のように、本発明によれば、長時間の高温条件下で使用しても、座屈や内倒れ変形が抑制されるシリカガラスルツボとその製造方法を提供することができる。
【図面の簡単な説明】
【００１８】
【図１】シリカガラスルツボの断面図と、歪観察の方法を描いた概略図である。
【図２】プラズマ処理した製造例１に係る合成シリカ粉の外観及び断面の電子顕微鏡写真である。
【図３】プラズマ処理をしていない比較製造例１に係る合成シリカ粉の外観及び断面の電子顕微鏡写真である。
【図４】プラズマ処理した製造例１に係る合成シリカ粉及びプラズマ処理していない比較製造例１に係る合成シリカ粉のラマンスペクトルである。
【図５】プラズマ処理した合成シリカ粉を用いた実施例１に係るシリカガラスルツボと、プラズマ処理していない合成シリカ粉を用いた比較例１に係るシリカガラスルツボの各パーツにおける気泡含有率をプロットしたグラフである。
【図６】プラズマ処理した合成シリカ粉を用いた実施例１に係るシリカガラスルツボの内表面のレーザー共焦点顕微鏡写真である。
【図７】プラズマ処理をしていない合成シリカ粉を用いた比較例１に係るシリカガラスルツボの内表面のレーザー共焦点顕微鏡写真である。
【図８】プラズマ処理をしていない合成シリカ粉を用いた比較例１に係るシリカガラスルツボを垂直方向にスライスしたスライス片の偏光写真である。
【図９】プラズマ処理した合成シリカ粉を用いた実施例１に係るシリカガラスルツボを垂直方向にスライスしたスライス片の偏光写真である。
【図１０】シリカガラスルツボの内表面から外表面方向にかけての残留応力の分布を表したグラフである。
【発明を実施するための形態】
【００１９】
＜シリカガラスルツボ＞
本発明に係るシリカガラスルツボは、上端が開口し鉛直方向に延びる略円筒形の直胴部、湾曲した底部、及び直胴部と底部とを連結し且つ底部よりも曲率が大きいコーナー部を備える。シリカガラスルツボは、内表面側に透明層を備え、前記透明層の内表面側に圧縮応力が残留する圧縮応力層と、前記圧縮応力層と緩やかな応力変化率で、前記内表面側とは反対側に隣接している、引張応力が残留する引張応力層とを備えるシリカガラスルツボである。以下、各構成要素について詳細に説明する。
【００２０】
シリカガラスルツボの製造に使用されるシリカ粉には、結晶質である天然シリカ粉や化学合成によって製造される非晶質である合成シリカ粉がある。天然シリカ粉は、α-石英を主成分とする天然鉱物を粉砕して粉状にすることによって製造されるシリカ粉である。合成シリカ粉は、四塩化珪素（ＳｉＣｌ４）の気相酸化（乾燥合成法）や、シリコンアルコキシド（Ｓｉ（ＯＲ４））の加水分解（ゾル・ゲル法）などの化学合成による手法によって製造することができる。
【００２１】
シリカガラスルツボは、シリカガラスルツボ用モールドに、天然シリカ粉を供給し、更に合成シリカ粉を天然シリカ粉上に供給し、アーク放電のジュール熱によりシリカ粉を熔融することで、合成シリカ粉からガラス化される内面層（合成層）と天然シリカ粉からガラス化される外面層（天然層）からなるシリカガラスルツボが製造される。アーク熔融工程の初期にはシリカ粉層を強く減圧することによって気泡を除去して透明シリカガラス層（以下、「透明層」と称する。）を形成し、その後、減圧を弱くすることによって気泡が残留した気泡含有シリカガラス層（以下、「気泡層」と称する。）が形成される。ここで、合成シリカ粉から形成される内面層と透明層は、必ずしも一致するものではない。また、天然シリカ粉から形成される外面層と気泡層は、必ずしも一致するものではない。
【００２２】
本発明において、透明層は、シリカガラスルツボの内側に形成されている層であり、実質的に気泡を含まない。「実質的に気泡を含まない」とは、気泡が原因で単結晶化率が低下しない程度の気泡含有率及び気泡径であることを意味する。
【００２３】
本発明において、圧縮応力層とは、透明層の内表面側に圧縮応力が残留する層である。
【００２４】
本発明において、引張応力層とは、圧縮応力層に隣接し、引張応力が残留する層である。引張応力層は、例えば、透明層のみに存在するのが好ましく、存在する割合は、好ましくは９０％以上、より好ましくは９５％以上、更に好ましくは１００％であり、気泡層に存在しないことが好ましい。かかる割合は、例えば、シリカガラスルツボの内表面から肉厚方向への応力変化を観察して算出することができる。
【００２５】
透明層は、圧縮から引張に残留する応力が、圧縮応力から引張応力へ緩やかに値が傾斜している。応力変化する割合（応力変化率）としては、好ましくは、０．１７ＭＰａ／ｍｍ以上１．５ＭＰａ／ｍｍ以下であり、例えば、０．１７、０．２、０．３、０．５、０．７、０．９、１．１、１．３、又は１．５ＭＰａ／ｍｍであり、ここで例示した何れか２つの数値の範囲内であってもよい。応力変化率が０．１７ＭＰａ／ｍｍ未満の場合は、引張応力が気泡層まで到達してしまうことがある。このため、気泡層において、気泡と気泡との間に微細なひび割れが生じやすくなり、その微細なひび割れが広がると大きな亀裂になる。応力変化率が１．５ＭＰａ／ｍｍを超える場合は、圧縮応力から引張応力への変化率が急であり、残留する圧縮応力と引張応力との間に明確な界面が観察されることがある。従って、界面に応力が集中してシリカガラスルツボのリムが欠けたり、内倒れたりする。圧縮応力から引張応力へと緩やかに応力変化すると、残留する圧縮応力と引張応力との間に明確な界面が存在しないため、シリカガラスルツボに加わる応力が全体に分散され、シリカガラスルツボの欠損を防ぐことができる。特に、大口径シリカガラスルツボは、小口径シリカガラスルツボと比較して、ルツボに加わる外部応力と熱応力に対するルツボの変形度が大きく破損リスクが高い。このため、圧縮応力から引張応力への変化が緩やかな大口径シリカガラスルツボは、破損リスクを低減させることができる。
【００２６】
内部に応力が残留しているシリカガラスは、応力が残留して内倒れが生じている箇所に異方性を示す。シリカガラスの異方性は、図１に示す通り、垂直方向にルツボをスライスし、直交ニコル状態に組み合せた二枚の偏光板の間にスライスしたルツボ片を設置し、白色光を通すことで観察することができる。この時、スライスしたルツボ片は、研磨により約２ｍｍ厚とする。ルツボ片に歪が存在しない場合は、ルツボ片はその白色偏光に対して光路差を与えないため、ルツボ片を通過した白色偏光は、直交する偏光板（検光子）を通過することができない。ルツボ片に歪が存在する場合、ルツボ片は、その白色偏光に対して光路差を与えるため、白色偏光の偏光面が回転し、直交した偏光板（検光子）を通過できる成分が観察される。歪を持つルツボ片に白色偏光を通すと、歪に応じた光路差が波長ごとに生じるため、偏光板を通過する光量は波長ごとに異なる。この結果、偏光板（検光子）を通して観察されるルツボ片は、色彩が観察される。この色彩からルツボ片の歪を評価することも可能である。例えば、色度と複屈折との関係を表す干渉色図、又は偏光色図を用いることでルツボ片の歪を評価することができ、歪みから応力を求めることができる。また、鋭敏色法を用いると、色によって圧縮応力か引張応力かを判定することができるため、残留圧縮応力と残留引張応力との界面を観察することができる。
【００２７】
また、サンプルであるルツボ片と検出子との間に１／４波長板を設置することで、歪の応力を測定することもできる（セナルモン法）。具体的な測定方法は次の通りである。まず、光源の手前に設置した偏光板（偏光子）に対して直交ニコル状態になるように検光子を設置する。この時の検光子の回転角度θを０度（ｄｅｇｒｅｅ）とする。次に、検光子側からサンプルを観察して、応力測定したいサンプル部分が最も明るくなるように、検光子に対してサンプルを回転させる。さらに、応力測定したいサンプル部分が最も暗くなるように、検光子を水平方向に回転させる。最も明るい状態から最も暗い状態への回転角度θを以下の式（２）に代入することで、応力を求めることができる。
【００２８】
【数１】
0006025278.tif 000002
Ｆ：応力（ＭＰａ）
λ：光源の波長（ｎｍ）
Ｃ：光弾性定数（ｎｍ／ｃｍ）／ＭＰａ
Ｌ：光路長（ｃｍ）
シリカガラスの光弾性定数Ｃは、３．５±０．２（ｎｍ／ｃｍ）／Ｍｐａである。光源の波長λは、使用する１／４波長板に適する波長を選択する。使用する光源の波長に対して、適する１／４波長板を選択してもよい。光路長Ｌは、サンプルにおける、光軸方向の厚さである。
【００２９】
圧縮応力から引張応力への応力変化は、ルツボの内表面から肉厚方向の任意の距離における応力Ｆをプロットして求めることができる。また、内表面側の圧縮応力から引張応力への変化が急であるか緩やかであるかは、距離−応力グラフ（Ｘ軸：内表面からの距離、Ｙ軸：応力）における界面（即ち、応力が０ＭＰａとなる座標）に対する接線の傾きの絶対値（応力変化率とする）を求めることで判定することができる。例えば、傾きの絶対値が、０．１７ＭＰａ／ｍｍ以上１．５ＭＰａ／ｍｍ以下であるときを、応力変化が緩やかであると判定することができる。
【００３０】
従来のシリカガラスルツボでは、シリコン単結晶の引き上げ中にシリカガラスルツボが内倒れたり、座屈したりしてシリコン単結晶の歩留まりを低下させることがあり、場合によっては、シリコン単結晶の引き上げを中止させる必要がある。本発明に係るシリカガラスルツボにおいては、透明層の内表面側に圧縮応力を残留させることで、シリカガラスルツボの内表面を強化すると共に、緩やかな応力変化率で外側に向って引張応力に変化させ、透明層に引張応力を残留させる。気泡層に引張応力が残留していると、気泡と気泡との間に微細なひび割れが生じやすくなり、その微細なひび割れが広がると大きな亀裂になるため回避する必要がある。したがって、透明層に引張応力を残留させるのが好ましい。
【００３１】
本発明において、気泡層は、透明層の外側に形成されている層である。気泡層は、例えば、内部に含まれる気泡含有率が０．２％以上１％以下、かつ気泡の平均直径が２０μｍ以上２００μｍ以下である。
【００３２】
本発明に係るシリカガラスルツボは、最大気泡含有率が０．１０ｖｏｌ％以下であることが好ましい。更に、本発明に係るシリカガラスルツボは、平均気泡径が５０μｍ以下であることが好ましい。シリカガラスルツボの内表面近傍に僅かでも気泡が存在すると、シリコン単結晶の引き上げの際に、透明層に気泡膨張が生じる。生じた気泡は、透明層の内面側の溶解と共にシリコン融液中に侵入し、引き上げられるシリコン単結晶中に気泡が取り込まれる。取り込まれた気泡が結晶転移による有転位化（結晶欠陥）の原因となり、単結晶化率を低下させる。よって、シリカガラスルツボの最大気泡含有率が０．１０ｖｏｌ％より大きい場合は、単結晶化率の低下が著しくなる。また、シリカガラスルツボの平均気泡径が５０μｍ超であると、気泡の膨張によりシリカガラスルツボの変形の原因となる。
【００３３】
シリカガラスルツボの内表面近傍に存在する気泡は、例えば、光学的検出手段を用いて検出することができる。光学的検出手段は、シリカガラスルツボに照射した光の透過光または反射光を受ける受光装置を備える。照射光の発光手段は内蔵されたものでもよく、また外部の発光手段を利用するものでもよい。また、光学的検出手段は、シリカガラスルツボの内表面に沿って回動操作できるものが用いられる。照射光としては、例えば、可視光、紫外線、赤外線、及びレーザー光が挙げられ、反射して気泡を検出できるものであれば何れも適用できる。受光装置は照射光の種類に応じて選択されるが、例えば光学レンズ及び撮像素子を含むデジタルカメラを用いることができる。表面から一定深さに存在する気泡を検出するには、対物レンズの焦点を表面から深さ方向に走査すればよい。
【００３４】
上記光学検出手段による測定結果は画像処理装置に取り込まれ、気泡含有率Ｐ（％）が算出される。光学カメラを用いてルツボ内表面の画像を撮像し、ルツボ内表面を一定体積ごとに区分して基準体積Ｗ１とし、この基準体積Ｗ１に対する気泡の占有体積Ｗ２を求め、Ｐ（％）＝（Ｗ２／Ｗ１）×１００により算出される。気泡含有率は、ルツボの単位体積に占める気泡の体積で求めることができ、測定した点のうち最も値が高い点の気泡含有率を最大気泡含有率とすることができる。ルツボ内表面から外表面方向への厚み０．３ｍｍまでの最大気泡含有率は、０．０５ｖｏｌ％以下であることが好ましい。
【００３５】
この時、気泡径が１０μｍ以上の気泡を測定する。０．０５ｖｏｌ％より大きい場合は、単結晶化率の低下が著しくなる。また、最大気泡径が１００μｍより大きい場合は、単結晶化率の低下が顕著であることから、１００μｍ以下であることが好ましい。
【００３６】
平均気泡径は、測定範囲の中で球状の気泡の直径の平均値として求めることができる。直径は、ガラスサンプルの画像を取得し、ソフトウェアによって求めることができる。
【００３７】
また、シリコン単結晶引き上げ時にシリカガラスルツボの内表面に凹凸部が存在すると、不均一核生成が生じやすいとされている。溶損により核から成長してできた異物が剥がれて、シリコン溶液中に浮遊することで、それが引上げ中のシリコン単結晶の成長界面に付着すると、多結晶化又は有転位化等の品質欠陥を引き起こす。シリカガラスルツボの内表面の算術平均粗さ（Ｒａ）は、０．０２μｍ以下であることが好ましい。０．０２μｍより大きい場合は、不均一核生成が生じる確率が高くなり、単結晶化率の低下が著しくなる。Ｒａは、粗さ曲線からその平均線の方向に基準長さだけ抜き取り、この抜き取り部分の平均線の方向にＸ軸を、縦倍率の方向にＹ軸を取り、粗さ曲線を中心線に対して積分した値をマイクロメートルで表したものである。
【００３８】
＜シリカガラスルツボの製造方法＞
次に、本発明に係るシリコン単結晶引き上げ用シリカガラスルツボの製造方法について説明する。
【００３９】
まず、シリカガラスルツボ製造用回転モールドに天然シリカ粉を供給し、シリカガラスルツボ製造用回転モールドの内面に天然シリカ粉の層を形成する。天然シリカ粉は、α−石英を主成分とする天然鉱物を粉砕して粉状にすることによって製造することができる。
【００４０】
次に、ラマン測定法で求められる下記式（１）を満たす合成シリカ粉を天然シリカ粉の層の内側に堆積する。
０．８≦Ｒ≦１．０  ・・・（１）
式（１）中、強度比Ｒ＝（Ｉ１＋Ｉ２）／Ｉ０
Ｉ１＝ラマンシフト４９２ｃｍ−１バンドのピーク強度
Ｉ２＝ラマンシフト６０６ｃｍ−１バンドのピーク強度
Ｉ０＝ラマンシフト８００ｃｍ−１バンドのピーク強度
【００４１】
ラマン法の測定条件は、例えば、波長５３２ｎｍ、露光時間：２０秒、積算回数：１回とすることができる。かかる条件から得られた合成シリカ粉のラマンスペクトルは、ラマンシフト４９２ｃｍ−１バンドと６０６ｃｍ−１バンドと８００ｃｍ−１バンドに特徴的なピークが観察され、それぞれのバンドは、平面四員環（Ｄ１）の散乱ピーク、平面三員環（Ｄ２）の散乱ピーク及びケイ素と酸素との間の基本振動による散乱ピークに対応する。各散乱ピークにおけるピーク強度は、各ピークにおける面積としている。ピーク面積は、ピークの立上り点と立下り点とを結ぶ線を底辺としてピークの電気信号の時間変化を積分することで算出することができる。また別の方法としては、半値幅法、三角形近似法、ピーク切抜き法を一例とすることができる。
【００４２】
強度比Ｒは、０．８０以上１．０以下である。強度比Ｒは、例えば、０．８０、０．８５、０．９０、０．９５、１．００であり、ここで例示した何れか２つの数値の範囲内であってもよい。強度比Ｒが０．８０より小さい場合、合成シリカ粉は、緻密状態に関与する構造である平面三員環及び平面四員環が不足し、高い緻密状態が合成シリカ粉に維持されていない。このような合成シリカ粉は、溶融時にガラス構造の変化が少なく、熔融後のガラス構造が均一になりやすく、透明層における圧縮応力と引張応力との応力変化が急になりやすい。一方、強度比Ｒが１．０より大きい場合は、平面三員環及び平面四員環の数の増加に起因するより高い緻密状態が合成シリカ粉に維持されるため、アーク溶融時のガラス構造の変化に時間がかかり、透明層における圧縮応力と引張応力との応力変化が急になりやすい。
【００４３】
強度比Ｒが０．８０以上１．０以下である合成シリカ粉を用いて製造されたシリカガラスルツボは、透明層に圧縮応力と引張応力とを緩やかな応力変化率で残留させることができる。これにより、長時間の高温条件下においても、クラック、内倒れ、及び座屈が発生しないシリカガラスルツボを製造することができる。
【００４４】
合成シリカ粉は、円形度が０．７３以上１．０以下であることが好ましい。粒子が球形化された合成シリカ粉は、粒子と粒子の隙間が小さいため、この隙間が熔融時に塞がり易くシリカガラスルツボにおけるガス成分の残留を防ぐことができる。円形度が０．７３未満の場合、粒子と粒子の間の隙間が大きいため、熔融時にこの隙間が塞がらずシリカガラスルツボにガス成分が残留し、気泡含有率が上昇することがある。
【００４５】
円形度は、例えば、次のようにして求めることができる。まず、合成シリカ粉末を液体に分散させて、この液体を平面伸長流動セルへ流す。平面伸長流動セル内に移動する粉末粒子２００個を、対物レンズに画像として記録し、この記録画像から円形度を下記式（３）により算出する。測定は２回行い、その平均値を粉末の円形度とすることができる。なお、粒子が真円の時、円形度は１となる。
円形度＝４πＳ／Ｌ２  ・・・（３）
Ｓ：撮影した記録画像の粒子投影図における面積
Ｌ：粒子投影図の周囲長
【００４６】
用いられる合成シリカ粉の全てが円形度０．７３以上１．０以下である必要はなく、このようなシリカ粒子の割合は、好ましくは９０％以上、より好ましくは９５％以上、更に好ましくは９９％以上である。
【００４７】
合成シリカ粉は、平均粒径が８０μｍ以上１６０μｍ以下であることが好ましい。平均粒径は、例えば、８０、８５、９０、９５、１００、１１０、１２０、１３０、１４０、１５０、又は１６０μｍであり、ここで例示した何れか２つの数値の範囲内であってもよい。平均粒径が１６０μｍ以下の場合は、粒子間の空隙のサイズが小さいことから、雰囲気ガスの巻き込みを起因として形成されるシリカガラスルツボ中の気泡サイズを小さくすることができる。この結果、アーク熔融中に気泡を収縮させ、消滅させることができる。しかし、平均粒径が１６０μｍ超の場合は、粒子間の空隙のサイズが大きいことから、雰囲気ガスの巻き込みを起因として形成されるシリカガラスルツボ中の気泡サイズが大きく、アーク熔融中に気泡の収縮は進むが、気泡消滅までには至らないことがある。平均粒径が８０μｍ未満の場合は、アーク熔融により急速に熔融してしまうため、真空引きによる脱ガスが不充分になり気泡が残留してしまう。
【００４８】
「平均粒径」とは、得られた粒度分布における積算値５０％での粒径（Ｄ５０）を意味し、本願明細書においては体積平均粒径を意味する。粒度分布の測定は、レーザー光を光源としたレーザー回折・散乱式測定法を用いことができる。「粒度」とは、ＪＩＳ  Ｚ  ８９０１「試験用粉体及び試験用粒子」の欄に定義がされている。
【００４９】
合成シリカ粉は、タップ嵩密度が１．３５ｇ／ｃｍ３μｍ以上１．４４ｇ／ｃｍ３以下であることが好ましい。タップ嵩密度は、例えば、１．３５、１．３８、１．３９、１．４０、１．４１、１．４２、１．４３、又は１．４４ｇ／ｃｍ３であり、ここで例示した何れか２つの数値の範囲内であってもよい。タップ嵩密度が１．３５ｇ／ｃｍ３未満であると、気泡含有率が上昇することがある。これは、粒子間の間隔が大きいため熔融時にガスを内包しているためと考えられる。タップ嵩密度が１．４４ｇ／ｃｍ３超であると、真空引きによる脱ガスが不充分になり気泡が残留しやすくなる。
【００５０】
タップ嵩密度は、試料を分散させて容器に入れた後、タップによって容器に衝撃を加え、試料の体積変化がなくなった時の密度により求めることができる。例えば、試料の入った測定容器を補助円筒を付けたままタップ装置に設置して、タップを６００回実施する。試料のすり切りを行った後、質量を測定する。再度試料を補充し、補助円筒を付けたままの測定容器をタップ装置に設置し、タップを１００回実施する。試料のすり切りを行った後、質量を測定し、先の質量との質量差が０．３％以内になるまで操作を繰り返す。試料の質量を測定容器の容積で除してタップ嵩密度とする。測定は３回おこない、平均値を採用することができる。
【００５１】
合成シリカ粉は、比表面積が０．０２６ｍ２／ｇ以上０．０４５ｍ２／ｇ以下であることが好ましい。比表面積は、例えば、０．０２６、０．０２８、０．０３０、０．０３２、０．０３４、０．０３６、０．０３８、０．０４０、又は０．０４５ｍ２／ｇであり、ここで例示した何れか２つの数値の範囲内であってもよい。比表面積が０．０４５ｍ２／ｇ超の場合は、傷やクラック表面上に存在するガスが熔融時に取り込まれ気泡として残存し、気泡含有率を上昇させてしまう。一方、比表面積が０．０２６ｍ２／ｇ未満の場合は、シリカ粒子の中心部に存在するガスが、アーク熔融時に表面から抜け出るのを妨げることができる。このことから、ある程度表面に窪みがあるほうが気泡含有率を下げることができ好ましい。
【００５２】
比表面積は、窒素吸着法により求めることができる。窒素吸着法は、（１）高真空下から少しずつ圧力を上げながら合成シリカ粉に窒素ガスを吸着させる。（２）Ｘ軸に相対圧力を、Ｙ軸に窒素吸着量をプロットすることで吸着等温線を作成する。（３）かかる吸着等温線のデータを各種吸着等温式に適用することで、比表面積を求める方法である。吸着等温式としては、例えば、Ｈｅｎｒｙ吸着等温式、Ｌａｎｇｍｕｉｒ吸着等温式、及びＢＥＴ吸着等温式を挙げることができる。
【００５３】
用いられる合成シリカ粉の全ての比表面積が０．０２６ｍ２／ｇ以上０．０４５ｍ２／ｇ以下である必要はなく、このようなシリカ粒子の割合は、好ましくは９０％以上、より好ましくは９５％以上、更に好ましくは９９％以上である。
【００５４】
本発明に用いられる上記合成シリカ粉は、例えば、合成シリカ粉原料をプラズマ処理後に、１０５Ｋ／ｍｉｎ以上の冷却速度で処理することにより製造することができる。合成シリカ粉原料は、四塩化珪素（ＳｉＣｌ４）の気相酸化（乾燥合成法）や、シリコンアルコキシド（Ｓｉ（ＯＲ４））の加水分解（ゾル・ゲル法）などの化学合成による手法によって製造することができる。
【００５５】
プラズマ処理は、例えば、プラズマ反応器（例えば、高周波誘導熱プラズマ発生装置）を用いて行うことができ、このようなプラズマ反応器によるプラズマ処理は、急加熱−急冷却処理を容易に行える。プラズマ処理は、加熱−冷却工程を連続して行える熱プラズマ処理が好ましい。プラズマ反応器は、プラズマを発生させるプラズマトーチとその直後に備わる冷却装置から構成される。プラズマトーチは、原料供給管とガス供給管を備え、その外周には高周波誘導コイルを備える。高周波誘導コイルに印加する周波数は、例えば、１〜１５ＭＨｚであり、具体的には、１、２、３、４、５、６、７、８、９、１０又は１５ＭＨｚであり、ここで例示した何れか２つの数値の範囲内であってもよい。出力は、例えば、９０〜１５０ｋＷであり、具体的には、９０、１００、１１０、１２０、１３０、１４０又は１５０ｋＷであり、ここで例示した何れか２つの数値の範囲内であってもよい。供給されるガスは、例えば、アルゴン、又は酸素を選択することができる。ガスは、例えば、酸素とアルゴンの混合ガスであってもよく、この場合の酸素分圧は、例えば、１０〜３０％であり、具体的には、１０、１５、２０、２５又は３０％であり、ここで例示した何れか２つの数値の範囲内であってもよい。ガス供給量は、例えば、３０〜１５０Ｌ／ｍｉｎであり、具体的には、３０、４０、５０、６０、７０、８０、９０、１００、１１０、１２０、１３０、１４０又は１５０Ｌ／ｍｉｎであり、ここで例示した何れか２つの数値の範囲内であってもよい。ガスを供給しながら高周波誘導コイルを通電することによりプラズマトーチ内にプラズマが発生する。プラズマが発生したプラズマトーチ内に合成シリカ粉原料を供給する。原料の供給速度は、例えば、２０〜５０ｋｇ／ｈｒであり、具体的には、２０、２３、２５、２８、３０、３５、４０、４５又は５０ｋｇ／ｈｒであり、ここで例示した何れか２つの数値の範囲内であってもよい。
【００５６】
プラズマトーチを通過直後に冷却装置により合成シリカ粉を急冷することにより、所望の強度比Ｒを有する合成シリカ粉を製造することができる。冷却速度は、好ましくは、１０５Ｋ／ｍｉｎ以上、より好ましくは１０６Ｋ／ｍｉｎ以上である。冷却方法は、特に限定されないが、好ましくは空冷による冷却であり、より好ましくは水冷による冷却である。特に、熱プラズマ処理の場合は、プラズマトーチ出口に水冷冷却装置を備えることで、効率よく冷却することができる。これにより、熱履歴が反映された合成シリカ粉を安定して得られる。更には、原料の供給速度と出力を上げることができ、プラズマ処理された合成シリカ粉を短時間に製造することができる。シリカガラスにおける歪みの程度は、仮想温度に依存して変化することが知られている。従って、高温状態のシリカガラスを急激に冷却することで、高温時の構造分布を固定できるため、シリカガラスにおける歪みの程度を制御することができる。
【００５７】
積層された天然シリカ粉および上述のようにして得られた合成シリカ粉にアーク放電する。アーク放電は、公知の方法が採用できる。例えば、回転モールド法のアーク放電によるガラス溶融を採用できる。
【００５８】
アーク放電後、モールドの内部に冷却ガスを導入する工程を更に備えることが好ましい。
【００５９】
冷却ガスは、モールドの真空引き用のチューブからモールドの内部へ導入することができる。これによって、シリカガラスルツボの外表面側を効率良く冷却することができ、圧縮応力を気泡層側にも残留させ、引張応力を気泡層側に残留させることを防ぐことができる。
【００６０】
冷却ガスは、清浄化機能付き送風機等の圧縮機を用いて導入することができる。圧縮機の吐出ガス量は、例えば、３２インチシリカガラスルツボの場合は、１０〜５０ｍ３／ｍｉｎとすることができ、具体的には、１０、２０、３０、４０又は５０ｍ３／ｍｉｎであり、ここで示したいずれか２つの数値の範囲内になるようにしてもよい。吐出ガス量は、製造するシリカガラスルツボのサイズに応じて変更することができる。吐出ガス量が１０ｍ３／ｍｉｎ未満の場合は、冷却不足により引張応力が気泡層に残留してしまう。吐出ガス量が５０ｍ３／ｍｉｎ超の場合は、過剰冷却により引張圧力が内表面側に残留するようにシフトする。これによって、内表面側の圧縮応力から引張応力の変化が急になり圧縮応力と引張応力との間に明確な界面が生じるようになる。導入する冷却ガスは、特に限定されないが、例えば、ヘリウム、アルゴン、窒素、又は空気を選択することができる。冷却ガスの温度は、特に限定されないが、室温を選択することができる。モールドには、排気管を備えてモールド内の冷却ガスをモールド外へ排出してもよい。
【００６１】
＜使用例＞
本発明に係るシリコン単結晶引き上げ用シリカガラスルツボは、例えば、次のように用いることができる。シリカガラスルツボに多結晶シリコン（ポリシリコン）を投入し、ヒーターにより加熱して多結晶シリコンを熔融させる。シリコン単結晶は、シリコン種結晶の端部をシリコン融液に中に浸けた状態で種結晶を回転させながら引き上げることで製造される。シリコン単結晶の形状は、上側から円柱状のシリコン種結晶、その下に円錐状のシリコン単結晶（トップ部）、上部円錐底面と同じ径を持つ円柱状のシリコン単結晶（直胴部）、頂点が下向きである円錐状のシリコン単結晶（テール部）である。
【００６２】
本発明に係るシリコン単結晶引き上げ用シリカガラスルツボは、シリコン単結晶引き上げ後のシリカガラスルツボの透明層の最大気泡含有率、平均開気泡数密度、平均ブラウンリング数密度、及び平均ブラウンリング径を著しく低下させることができ、単結晶化率を向上させることができる。単結晶化率は、シリコン原料に対する単結晶の重量比として定義される。ただし、ルツボ内の全てのシリコン融液が使用されるわけではなく、またシリコン単結晶インゴットのトップ部とテール部を除いた直胴部のみが単結晶化率の計算の対象となる。従って、十分なシリコン単結晶が引き上げられたとしても単結晶化率は１００％以下であり、８０％以上であれば良好であり、９０％以上であればより良好である。
【００６３】
シリコン単結晶引き上げ後のシリカガラスルツボの最大気泡含有率は、０．１Ｖｏｌ％以下であることが好ましい。この条件下では、シリコン単結晶への気泡の混入を低減でき良好な単結晶化率を実現できる。最大気泡含有率は、シリカガラスルツボの使用前の最大気泡含有率と同様にして求めることができる。
【００６４】
本実施形態において、シリコン単結晶引き上げ後のシリカガラスルツボの平均開気泡数密度は、７（個数／ｃｍ２）以下であることが好ましい。この条件下では、シリコン単結晶への気泡の混入を低減でき良好な単結晶化率を実現できる。開気泡とは、シリコン単結晶引き上げ時のシリカガラスルツボ内表面の溶損によりシリカガラスルツボ内表面に現れる、気泡を由来とする凹部である。シリコン単結晶引き上げをおこなった後のシリカガラスルツボ内表面に形成されている単位面積当たりの開気泡の個数を顕微鏡観察により計数することで開気泡数密度を算出することができる。また、平均開気泡数密度は、シリカガラスルツボの直胴部、底部及びコーナー部の開気泡数密度の平均値から算出することができる。
【００６５】
シリコン単結晶引き上げ後のシリカガラスルツボの平均ブラウンリング数密度は、好ましくは、７（個数／ｃｍ２）以下であることが好ましい。ここで、ブラウンリングとは、シリカガラスルツボが長時間高温のシリコン融液に接触していると、その内表面に生じる褐色のクリストバライトである。単結晶引き上げが進行するにつれて、クリストバライトはシリカガラスルツボの内表面上又は内表面に対して垂直方向に成長し、リング状の斑点を形成する。形成したブラウンリングは、剥離しやすい。剥離したブラウンリングがシリコン融液中に落下・混入した場合、シリコン単結晶に運ばれる。この結果、引き上げられるシリコンインゴットが多結晶化し、単結晶化率を低下させる。シリカガラスルツボの平均ブラウンリング数密度が少ないと、シリコン融液中にブラウンリングが落下・混入する割合が低下し、単結晶化率の低下を抑制することができ、良好な単結晶化率を実現できる。ブラウンリング数密度は、シリコン単結晶引き上げをおこなった後のシリカガラスルツボ内表面に形成されている単位面積当たりのブラウンリングの個数を顕微鏡観察により計数することで算出できる。また、平均ブラウンリング数密度は、シリカガラスルツボの直胴部、底部及びコーナー部のブラウンリング数密度の平均値から算出することができる。
【００６６】
シリコン単結晶引き上げ後のシリカガラスルツボの平均ブラウンリング径は、４ｍｍ以下であることが好ましい。この条件下では、ブラウンリングの成長が抑制され、シリコン融液中にブラウンリングが落下・混入する割合が低下し、単結晶化率の低下を抑制することができ、良好な単結晶化率を実現できる。ブラウンリング径は、シリコン単結晶引き上げ後のシリカガラスルツボ内表面に形成されているブラウンリングの直径である。平均ブラウンリング径は、シリカガラスルツボの直胴部、底部及び直胴部から底部に至るコーナー部からそれぞれから１００個ずつブラウンリングの直径を測定し、その平均値から算出することができる。
【００６７】
ＣＺ単結晶引上げの昇温過程においてガラス軟化点を越え、ガラス転移点域を越えると、内部残留圧縮応力と内部残留引張り応力が、解消される。その際に起きるＳｉ−Ｏ−Ｓｉ結合の構造再配列が急激に起きないようにすることで、従来の座屈や内倒れが発生しない。Ｓｉ−Ｏ−Ｓｉ結合の構造再配列が透明層の内部で急激に起きないようにするためには、内部残留圧縮応力と内部残留引張り応力が緩やかに変化しているシリカガラスルツボをＣＺ単結晶引上げに使用する。通常、ガラスは、残留圧縮応力の存在している層の外側は残留引っ張り応力がある。これは、アーク法で石英ルツボを製造する際に、透明層内部より、内表面側のほうが、早く冷えるためである。残留応力が緩やかに変化するシリカガラスルツボ製造するためには、上記“シリカガラスルツボの製造方法”の欄で説明したような方法を用いればよい。
【実施例】
【００６８】
〔合成シリカ粉の製造〕
（製造例１）
アルコキシシランの加水分解により得られた合成シリカ粉低真空条件下にて焼成し、焼成された合成シリカ粉原料を得た。得られた合成シリカ粉原料を冷却装置付き高周波誘導熱プラズマ発生装置に投入した。プラズマ発生装置の条件は、以下の通り行った；周波数：７〜１０ＭＨｚ、出力：１００〜１１０ｋＷ、ガス：アルゴン−酸素混合ガス（酸素分圧２０％）、ガス供給量：９０〜１１０Ｌ／ｍｉｎ、原料供給速度：２５〜３５ｋｇ／ｈｒ。プラズマ処理した後、水冷冷却装置付きのプラズマ反応器を用いてプラズマ処理された合成シリカ粉を１０６Ｋ／ｍｉｎ以上の冷却速度で急冷させた。熱プラズマ処理後、合成シリカ粉を回収し、超純水を用いた超音波洗浄により合成シリカ粉を洗浄した。洗浄は、合成シリカ粉に付着する微粒子がなくなるまで行った。洗浄後の合成シリカ粉を分級して、製造例１に係る合成シリカ粉を得た。合成シリカ粉の強度比Ｒ、平均粒径、比表面積、タップ嵩密度及び円形度を以下のように測定し、結果を表１に示す。【００６９】
強度比Ｒ：
分散型顕微ラマン装置を使用した。測定条件は、レーザー波長：５３２ｎｍ（５ｍｗ）、露光時間：２０秒、積算回数：１回とした。ラマンシフト４９２ｃｍ−１バンドのピーク強度Ｉ１と、ラマンシフト６０６ｃｍ−１バンドのピーク強度Ｉ２と、ラマンシフト８００ｃｍ−１バンドのピーク強度Ｉ０をピークの電気信号の時間変化を積分することで算出し、式（Ｉ１＋Ｉ２）／Ｉ０から強度比Ｒを求めた。製造例１および比較製造例１のラマンスペクトルを図４に示す。【００７０】
平均粒径：
粒度分布をレーザー光を光源としたレーザー回折・散乱式測定法で求め、得られた粒度分布における積算値５０％での粒径（Ｄ５０）を平均粒径とした。【００７１】
比表面積：
ＢＥＴの吸着等温式を用いたガス吸着法で求めた。【００７２】
タップ嵩密度：
試料（シリカ粉）の入った測定容器を補助円筒を付けたままタップ装置に設置して、タップを６００回実施した。試料のすり切りを行った後、質量を測定した。再度試料を補充し、補助円筒を付けたままの測定容器をタップ装置に設置し、タップを１００回実施した。試料のすり切りを行った後、質量を測定し、先の質量との質量差が０．３％以内になるまで操作を繰り返した。試料の質量を測定容器の容積で除してタップ嵩密度とした。測定は３回行い、平均値をタップ嵩密度とした。【００７３】
円形度：
得られた合成シリカ粉末を液体に分散させて、この液体を平面伸長流動セルへ流した。平面伸長流動セル内に移動する粉末粒子２００個を、対物レンズに画像として記録し、この記録画像から円形度を下記式（３）により算出した。測定は２回行い、その平均値を粉末の円形度とした。なお、粒子が真円の時、円形度は１となる。
円形度＝４πＳ／Ｌ２  ・・・（３）
Ｓ：撮影した記録画像の粒子投影図における面積
Ｌ：粒子投影図の周囲長【００７４】
図２は、製造例１に係る合成シリカ粉の外観と断面の電子顕微鏡写真である。【００７５】
（製造例２〜６）
洗浄後に分級された合成シリカ粉において、製造例１と異なる分級合成シリカ粉を用いた以外は製造例１と同様にして、製造例２〜６に係る合成シリカ粉を得た。製造例１と同様に、合成シリカ粉の強度比Ｒ、平均粒径、比表面積、タップ嵩密度及び円形度を測定し、結果を表１に示す。【００７６】
（比較製造例１〜３）
熱プラズマ処理を行わなかったこと、および洗浄後に分級された合成シリカ粉において、製造例１と異なる分級合成シリカ粉を用いた以外は、製造例１と同様にして、比較製造例１〜３に係る合成シリカ粉を得た。製造例１と同様に、合成シリカ粉の強度比Ｒ、平均粒径、比表面積、タップ嵩密度及び円形度を測定し、結果を表１に示す。【００７７】
図３は比較製造例１に係る合成シリカ粉の外観と断面の電子顕微鏡写真である。【００７８】
（比較製造例４〜１２）
冷却装置付き高周波誘導熱プラズマ発生装置の代わりに冷却装置を除いた高周波誘導熱プラズマ発生装置により熱プラズマ処理を行ったこと、および洗浄後に分級された合成シリカ粉において、製造例１と異なる分級合成シリカ粉を用いた以外は、製造例１と同様にして、比較製造例４〜１２に係る合成シリカ粉を得た。製造例１と同様に、合成シリカ粉の強度比Ｒ、平均粒径、比表面積、タップ嵩密度及び円形度を測定し、結果を表１に示す。【００７９】
【表１】
0006025278.tif 000003
【００８０】
〔シリカガラスルツボの製造〕
（実施例１〜６，比較例１〜１２）
合成シリカ粉として、製造例１〜６および比較製造例１〜１２を用い、回転モールド法に基づいて、それぞれ実施例１〜６および比較例１〜１２に係るシリカガラスルツボを製造した。モールド口径は、３２インチ（８１．３ｃｍ）、モールド内表面に堆積したシリカ粉層の平均厚さは２５ｍｍとし、３相交流電流３本電極によりアーク放電を行った。アーク熔融工程の通電時間は９０分、出力２５００ｋＶＡ、通電開始から１０分間はシリカ粉層の真空引きを行った。アーク熔融後、清浄化機能付き送風機を用いて、２０〜３０ｍ３／ｍｉｎの吐出ガス量で空気をモールド内部へ送った。得られた実施例１〜６および比較例１〜１２に係るシリカルツボについて、平均気泡径、最大気泡含有率、および表面粗さ（Ｒａ）を以下のように測定し、結果を表２に示す。【００８１】
平均気泡径：
測定範囲の中で球状の気泡の直径の平均値として求めた。直径は、ガラスサンプルの画像を取得し、ソフトウェアによって求めた。【００８２】
最大気泡含有率：
ルツボの単位体積に占める気泡の体積で求めた。測定した点のうち最も値が高い点の気泡含有率を最大気泡含有率とした。【００８３】
表面粗さ（Ｒａ）：
シリカガラスルツボの内表面を切り出してレーザー共焦点顕微鏡を用いて内表面の粗さを非接触で測定し、座標点を求め、内表面の高低差をソフトウェアを用いて表面粗さを求めた。図６は、実施例１に係るシリカガラスルツボの表面写真であり、図７は比較例１に係るシリカガラスルツボの表面写真である。【００８４】
【表２】
0006025278.tif 000004
【００８５】
実施例１〜３および比較例１〜３，１３〜１８については、応力変化率を以下のように測定し、結果を表３に示す。【００８６】
応力変化率：
シリカガラスルツボにおける残留応力をセナルモン法により測定した。測定は、内表面から肉厚方向に０．５〜１．０ｍｍ間隔で測定し、応力−距離グラフを作成した。応力−距離グラフから、応力が０ＭＰａとなる位置（即ち界面）に対する接線の傾き（応力変化率）を求めた。実施例１および比較例１に係るシリカガラスルツボについては、応力−距離グラフを図１０に示す。【００８７】
（比較例１３）
清浄化機能付き送風機による吐出ガス量を５ｍ３／ｍｉｎに変化させた以外は実施例１と同様にして比較例１３に係るシリカガラスルツボを得た。実施例１と同様に応力変化率を測定し、結果を表３に示す。【００８８】
（比較例１４）
清浄化機能付き送風機による吐出ガス量を５ｍ３／ｍｉｎに変化させた以外は実施例２と同様にして比較例１４に係るシリカガラスルツボを得た。実施例１と同様に応力変化率を測定し、結果を表３に示す。【００８９】
（比較例１５）
清浄化機能付き送風機による吐出ガス量を５ｍ３／ｍｉｎに変化させた以外は実施例３と同様にして比較例１５に係るシリカガラスルツボを得た。実施例１と同様に応力変化率を測定し、結果を表３に示す。【００９０】
（比較例１６）
清浄化機能付き送風機による吐出ガス量を５ｍ３／ｍｉｎに変化させた以外は実施例４と同様にして比較例１６に係るシリカガラスルツボを得た。実施例１と同様に応力変化率を測定し、結果を表３に示す。【００９１】
（比較例１７）
（清浄化機能付き送風機による吐出ガス量を５ｍ３／ｍｉｎに変化させた以外は実施例５と同様にして比較例１７に係るシリカガラスルツボを得た。実施例１と同様に応力変化率を測定し、結果を表３に示す。【００９２】
（比較例１８）
清浄化機能付き送風機による吐出ガス量を５ｍ３／ｍｉｎに変化させた以外は実施例６と同様にして比較例１８に係るシリカガラスルツボを得た。実施例１と同様に応力変化率を測定し、結果を表３に示す。【００９３】
【表３】
0006025278.tif 000005
【００９４】
（参考例１：気泡含有率）
実施例１及び比較例１に係るシリカガラスルツボの透明層において、ルツボの底部からコーナー部を通って直胴部（壁部）までの気泡含有率を測定した。図５は、Ｘ軸をシリカガラスルツボの各パーツとし、Ｙ軸を気泡含有率（Ｖｏｌ％）としてプロットしたグラフである。比較例１に係るシリカガラスルツボは、コーナー部から壁部にかけて気泡含有率が上昇するのに対し、実施例１に係るシリカガラスルツボは壁部のみに０．０１Ｖｏｌ％以下の気泡含有率を示した。従って、実施例１に係るシリカガラスルツボは、実質的に気泡を含まないガラスルツボであることが分かる。【００９５】
（参考例２：歪観察）
実施例１と比較例１に係るシリカガラスルツボの中心軸とその底部の交点から内表面に沿ってリム方向６００ｍｍの位置において、シリカガラスルツボを垂直方向に切断し、スライス片を約２ｍｍ厚になるまで研磨した。研磨した断面サンプル（スライス片）を用いて、鋭敏色により圧縮応力か引張応力かを調べた。その結果、いずれのサンプルも内表面側は、圧縮応力が残留しており、圧縮応力に隣接するように引張応力が残留していた（図示せず）。【００９６】
図８は、比較例１に係るシリカガラスルツボにおける断面サンプルの偏光写真である。比較例１に係るシリカガラスルツボは、圧縮応力と引張応力との間に明確な界面が観察された。圧縮応力層１、２の程度が違う界面があり、圧縮応力層が２層存在する。【００９７】
図９は、実施例１に係るシリカガラスルツボにおける断面サンプルの偏光写真である。実施例１に係るシリカガラスルツボは、圧縮応力と引張応力との間に明確な界面が存在していなかった。即ち、圧縮応力と引張応力が緩やかに変化していた。【００９８】
（参考例３：シリカガラスルツボの内表面）
実施例１に係るシリカガラスルツボの内表面のレーザー共焦点顕微鏡写真を図６に、比較例１に係るシリカガラスルツボの内表面のレーザー共焦点顕微鏡写真を図７に示す。【００９９】
（参考例４：シリコン単結晶の引き上げ）
実施例１〜６および比較例１〜１２に係るシリカガラスルツボを用いて、シリコン単結晶の引き上げを行い、最大気泡含有率（Ｖｏｌ％）、平均開気泡数密度（個数／ｃｍ２）、平均ブラウンリング数密度（個数／ｃｍ２）、平均ブラウンリング径（ｍｍ）、および単結晶化率（％）の評価を以下のように行った。これらの結果を表４に記載する。【０１００】
最大気泡含有率：
ルツボの単位体積に占める気泡の体積で求めた。測定した点のうち最も値が高い点の気泡含有率を最大気泡含有率とした。【０１０１】
平均開気泡数密度：
シリコン単結晶引き上げをおこなった後のシリカガラスルツボ内表面に形成されている単位面積当たりの開気泡の個数を顕微鏡観察により計数することで開気泡数密度を算出した。【０１０２】
平均ブラウンリング数密度：
シリコン単結晶引き上げをおこなった後のシリカガラスルツボ内表面に形成されている単位面積当たりのブラウンリングの個数を顕微鏡観察により計数することで算出した。【０１０３】
平均ブラウンリング径：
シリカガラスルツボの直胴部、底部及び直胴部から底部に至るコーナー部からそれぞれから１００個ずつブラウンリングの直径を測定し、その平均値から算出した。【０１０４】
単結晶化率：
シリコン原料に対する単結晶の重量比として求めた。【０１０５】
【表４】
0006025278.tif 000006
【０１０６】
表１と表４から、強度比Ｒが０．８≦Ｒ≦１．０の実施例１〜６に係るシリカガラスルツボを用いると、単結晶化率が良好であった。特に、平均粒径が８７から１６０μｍ、比表面積が０．０２６〜０．０４５（ｍ２／ｇ）、タップ嵩密度が１．３５〜１．４４（ｇ／ｃｍ３）、円形度０．７３〜０．９１である製造例１〜３の合成シリカ粉を用いて製造された実施例１〜３に係るシリカガラスルツボは、単結晶化率が９０％を超えていた。また、シリコン単結晶引き上げ後の実施例１〜６に係るシリカガラスルツボは、比較例１〜１２に係るシリカガラスルツボと比較すると、平均開気泡数密度、平均ブラウンリング数密度、および平均ブラウンリング径が低く、特に実施例１〜３に係るルツボは、平均開気泡数密度が４．０〜４．５（個数／ｃｍ２）、平均ブラウンリング数密度が２．６〜３．１（個数／ｃｍ２）、および平均ブラウンリング径が２．３〜２．５（ｍｍ）であり、著しく低かった。従って、実施例１〜６に係るシリカガラスルツボは、シリコン単結晶引き上げ中の気泡やブラウンリングの発生が低く、単結晶化率が良好であり、特に実施例１〜３は、単結晶化率が顕著に良好であった。【０１０７】
（参考例５：シリコン単結晶の引き上げ）
実施例１〜３、比較例１〜３、および比較例１３〜１８に係るシリカガラスルツボを用いて、シリコン単結晶の引き上げを行い、引き上げ後のルツボを観察した。結果を表５に示す。実施例１〜３に係るシリカガラスルツボは、内倒れや座屈等が見当たらず良好な形状を保っていた。比較例１３〜１５については、ルツボ全体の形状に内倒れが生じたり座屈が生じたりした。また、比較例１６〜１８については、リムにクラックや内倒れが生じていた。従って、圧縮応力から引張応力への応力の変化が急であったり、緩やかすぎたりする場合は、シリカガラスルツボにクラックや内倒れ及び座屈が生じることが分かる。【０１０８】
【表５】
0006025278.tif 000007
【図１】
0006025278.tif 000008
【図２】
0006025278.tif 000009
【図３】
0006025278.tif 000010
【図４】
0006025278.tif 000011
【図５】
0006025278.tif 000012
【図６】
0006025278.tif 000013
【図７】
0006025278.tif 000014
【図８】
0006025278.tif 000015
【図９】
0006025278.tif 000016
【図１０】
0006025278.tif 000017